(57)【特許請求の範囲】
【請求項１】
内面がＦｅを含む材料からなるタンク内で、貯蔵またはブレンドされた粉粒体を２８０〜３８０℃の温度で溶融し、成形して成形品を製造する方法であって、該粉粒体が、下記条件（Ｉ）および（ＩＩ）を満足することを特徴とする成形品の製造方法。
（Ｉ）該粉粒体１００重量部を１Ｎ硝酸水溶液１００重量部で洗浄したときに、１Ｎ硝酸水溶液の洗浄液に溶出するＦｅ化合物が、該粉粒体に対しＦｅ原子換算で１〜１００ｐｐｂである。
（ＩＩ）該粉粒体は、
（Ａ）ポリカーボネート樹脂（ａ成分）１００重量部に対して、
（Ｂ）下記式（１）で示されるリン系化合物（ｂ−１成分）、下記式（２）で示されるリン系化合物（ｂ−２成分）および下記式（３）で示されるリン系化合物（ｂ−３成分）からなる群より選ばれる少なくとも１種のリン系化合物（ｂ成分）を０．０００１０〜０．５重量部含有する。
【化１】
0005555632.tif 000009
［式中、Ａｒ１、Ａｒ２およびＡｒ５はそれぞれ同一でも異なっていてもよく、アルキル置換基を有してもよい炭素数６〜２０の芳香族炭化水素基である。］
【請求項２】
該粉粒体が、条件（Ｉ）および（ＩＩ）に加えて下記条件（ＩＩＩ）を満足する請求項１記載の製造方法。
（ＩＩＩ）該粉粒体は、
（Ａ）ポリカーボネート樹脂（ａ成分）に対して、
（Ｂ）式（１）で示されるリン系化合物（ｂ−１成分）、式（２）で示されるリン系化合物（ｂ−２成分）および式（３）で示されるリン系化合物（ｂ−３成分）と、
（Ｃ）下記式（４）で示されるリン系化合物（ｃ−１成分）および下記式（５）で示されるリン系化合物（ｃ−２成分）を含有し、
ａ成分１００重量部に対してｂ−１成分〜ｂ−３成分とｃ−１成分〜ｃ−２成分との合計量が０．０００５〜０．５重量部であり、且つｂ−１成分〜ｂ−３成分の合計量（ｘ重量部）とｃ−１成分〜ｃ−２成分の合計量（ｙ重量部）との重量比（ｘ／ｙ）が０．０１〜２．０である。
【化２】
0005555632.tif 000010
［式中、Ａｒ３およびＡｒ６はそれぞれ同一でも異なっていてもよく、アルキル置換基を有してもよい炭素数６〜２０の芳香族炭化水素基である。］
【請求項３】
前記ｂ−１成分は、４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイトまたは３−ビス（２，４−ジ−ｔｅｒｔ−ブチルフェニル）−３’−モノ（２，４−ジ−ｔｅｒｔ−ブチルフェニル）−ビフェニレンジホスホナイトである請求項１または２に記載の製造方法。
【請求項４】
前記ｂ−２成分は、４，４’−ビス（２，４−ジ−ｔｅｒｔ−ブチルフェニル）−ビフェニレンジホスホナイト、３，４’−ビス（２，４−ジ−ｔｅｒｔ−ブチルフェニル）−ビフェニレンジホスホナイトまたは３，３’−ビス（２，４−ジ−ｔｅｒｔ−ブチルフェニル）−ビフェニレンジホスホナイトである請求項１〜３のいずれか１項に記載の製造方法。
【請求項５】
前記ｂ−３成分は、２，４−ジ−ｔｅｒｔ−ブチルフェニル−４−フェニル−フェニルホスホナイトまたは２，４−ジ−ｔｅｒｔ−ブチルフェニル−３−フェニル−フェニルホスホナイトである請求項１〜４のいずれか１項に記載の製造方法。
【請求項６】
前記ｃ−１成分は、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイトまたはテトラキス（２，４−ジ−ｔｅｒｔ−ブチルフェニル）−３，３’−ビフェニレンジホスホナイトである請求項２に記載の製造方法。
【請求項７】
前記ｃ−２成分は、ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトである請求項２に記載の製造方法。
【請求項８】
成形品が光学レンズである請求項１〜７のいずれか１項に記載の製造方法。
【請求項９】
成形品が眼鏡レンズである請求項１〜８のいずれか１項に記載の製造方法。
【発明の詳細な説明】
【技術分野】
【０００１】
本発明は、成形時の耐熱性に優れ、色相および透明性の良好な成形品を製造する方法に関する。
【背景技術】
【０００２】
ポリカーボネート樹脂は高分子材料の中では比較的耐熱性に優れる材料である。しかし、材料の高機能化、高性能化の要求が高まる中で、ポリカーボネート樹脂には多種の添加剤が用いられるようになり、添加剤を含有させることにより樹脂の耐熱性は低下する傾向にある。
例えば、溶融成形時において樹脂成形品の金型からの離型性を向上させる為に、ポリカーボネート樹脂中に内部離型剤が配合される場合が多い。然しながらこれを有効量添加すると熱成形時に離型剤自体の分解により、あるいはその分解物がポリカーボネート樹脂の劣化を誘発することにより、ポリカーボネート樹脂を着色させることがある。
特許文献１および特許文献２には、ポリカーボネート樹脂に、特定のリン系熱安定剤を配合することにより、ポリカーボネート樹脂の耐熱性を向上させることが示されている。これらの熱安定剤の配合は、ポリカーボネートの耐熱性向上に効果的な方法であるが、熱安定剤を添加しても十分に満足できる耐熱性が得られないことがある。また、これらの熱安定剤を多量に使用するとポリカーボネート樹脂の機械物性や耐加水分解性などの悪化を引き起こす場合がある。
【先行技術文献】
【特許文献】
【０００３】
【特許文献１】特開２００１−０８１３０２号公報
【特許文献２】特開２００１−１９２５４４号公報
【発明の概要】
【発明が解決しようとする課題】
【０００４】
本発明の目的は、ポリカーボネート樹脂の成形時の耐熱性を向上させ、色相および透明性に優れた成形品を製造する方法を提供することにある。
これまで、特許文献１や特許文献２に見られるように種々の熱安定剤を用いたポリカーボネート樹脂組成物が提案されてきた。製品の多種多様化が進む中でさらに新しい熱安定剤の開発が望まれており、同時に、既存の各熱安定剤に関しては、その安定剤を用いた樹脂組成物に関し、安定効果やその他の性能を少しでも向上させる工夫が重要となっている。
本発明者らは、上記課題を達成するために鋭意検討した結果、熱安定剤として特定のホスホナイト系化合物をポリカーボネート樹脂に少量添加することにより成形時の耐熱性が著しく向上することを見出した。また、ポリカーボネート樹脂粉粒体をブレンド、貯蔵するタンク内等の錆が粉粒体に特定量以上付着すると、溶融成形した成形品が着色し、得られる成形品の色相および透明性が著しく悪化することを見出し、本発明に至った。
【課題を解決するための手段】
【０００５】
即ち本発明によれば、以下の発明が提供される。
１．  内面がＦｅを含む材料からなるタンク内で、貯蔵またはブレンドされた粉粒体を２８０〜３８０℃の温度で溶融し、成形して成形品を製造する方法であって、該粉粒体が、下記条件（Ｉ）および（ＩＩ）を満足することを特徴とする成形品の製造方法。
（Ｉ）該粉粒体１００重量部を１Ｎ硝酸水溶液１００重量部で洗浄したときに、１Ｎ硝酸水溶液の洗浄液に溶出するＦｅ化合物が、該粉粒体に対しＦｅ原子換算で１〜１００ｐｐｂである。
（ＩＩ）該粉粒体は、
（Ａ）ポリカーボネート樹脂（ａ成分）１００重量部に対して、
（Ｂ）下記式（１）で示されるリン系化合物（ｂ−１成分）、下記式（２）で示されるリン系化合物（ｂ−２成分）および下記式（３）で示されるリン系化合物（ｂ−３成分）からなる群より選ばれる少なくとも１種のリン系化合物（ｂ成分）を０．０００１０〜０．５重量部含有する。
【０００６】
【化１】
0005555632.tif 000002
【０００７】
［式中、Ａｒ１、Ａｒ２およびＡｒ５はそれぞれ同一でも異なっていてもよく、アルキル置換基を有してもよい炭素数６〜２０の芳香族炭化水素基である。］
【０００８】
２．  該粉粒体が、条件（Ｉ）および（ＩＩ）に加えて下記条件（ＩＩＩ）を満足する前項１記載の製造方法。
（ＩＩＩ）該粉粒体は、
（Ａ）ポリカーボネート樹脂（ａ成分）に対して、
（Ｂ）式（１）で示されるリン系化合物（ｂ−１成分）、式（２）で示されるリン系化合物（ｂ−２成分）および式（３）で示されるリン系化合物（ｂ−３成分）と、
（Ｃ）下記式（４）で示されるリン系化合物（ｃ−１成分）および下記式（５）で示されるリン系化合物（ｃ−２成分）を含有し、
ａ成分１００重量部に対してｂ−１成分〜ｂ−３成分とｃ−１成分〜ｃ−２成分との合計量が０．０００５〜０．５重量部であり、且つｂ−１成分〜ｂ−３成分の合計量（ｘ重量部）とｃ−１成分〜ｃ−２成分の合計量（ｙ重量部）との重量比（ｘ／ｙ）が０．０１〜２．０である。
【０００９】
【化２】
0005555632.tif 000003
【００１０】
［式中、Ａｒ３およびＡｒ６はそれぞれ同一でも異なっていてもよく、アルキル置換基を有してもよい炭素数６〜２０の芳香族炭化水素基である。］
【００１１】
３．  前記ｂ−１成分は、４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイトまたは３−ビス（２，４−ジ−ｔｅｒｔ−ブチルフェニル）−３’−モノ（２，４−ジ−ｔｅｒｔ−ブチルフェニル）−ビフェニレンジホスホナイトである前項１または２に記載の製造方法。
【００１２】
４．  前記ｂ−２成分は、４，４’−ビス（２，４−ジ−ｔｅｒｔ−ブチルフェニル）−ビフェニレンジホスホナイト、３，４’−ビス（２，４−ジ−ｔｅｒｔ−ブチルフェニル）−ビフェニレンジホスホナイトまたは３，３’−ビス（２，４−ジ−ｔｅｒｔ−ブチルフェニル）−ビフェニレンジホスホナイトである前項１〜３のいずれか１項に記載の製造方法。
【００１３】
５．  前記ｂ−３成分は、２，４−ジ−ｔｅｒｔ−ブチルフェニル−４−フェニル−フェニルホスホナイトまたは２，４−ジ−ｔｅｒｔ−ブチルフェニル−３−フェニル−フェニルホスホナイトである前項１〜４のいずれか１項に記載の製造方法。
【００１４】
６．  前記ｃ−１成分は、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイトまたはテトラキス（２，４−ジ−ｔｅｒｔ−ブチルフェニル）−３，３’−ビフェニレンジホスホナイトである前項２に記載の製造方法。
【００１５】
７．  前記ｃ−２成分は、ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトである前項２に記載の製造方法。
【００１６】
８．  成形品が光学レンズである前項１〜７のいずれか１項に記載の製造方法。
９．  成形品が眼鏡レンズである前項１〜８のいずれか１項に記載の製造方法。
【発明の効果】
【００１７】
本発明によれば、ポリカーボネート樹脂（ａ成分）に、特定のリン系化合物（ｂ成分）を含有させることにより、少量で成形耐熱性を向上させることができる。また、本発明によれば、ポリカーボネート樹脂の粉粒体に含まれるＦｅ化合物量を特定量以下とすることにより、色相および透明性の良好な成形品を得ることができる。
【図面の簡単な説明】
【００１８】
【図１】本発明の比較例で使用したリン系安定剤ＡのＨＰＬＣ測定におけるチャートを示した図である。
【図２】本発明の実施例で使用したリン系安定剤ＢのＨＰＬＣ測定におけるチャートを示した図である。
【発明を実施するための形態】
【００１９】
以下、本発明を詳細に説明する。
〈成形品の製造方法〉
（ポリカーボネート樹脂（ａ成分））
本発明に用いる粉粒体は、主にポリカーボネート樹脂（ａ成分）からなる。ポリカーボネート樹脂（以下、単に「ポリカーボネート」と称することがある）は、二価フェノールとカーボネート前駆体とを反応させて得られるものであり、反応の方法としては界面重縮合法、溶融エステル交換法、カーボネートプレポリマーの固相エステル交換法および環状カーボネート化合物の開環重合法等を挙げることができる。
ここで使用される二価フェノールの代表的な例としては、ハイドロキノン、レゾルシノール、４，４’−ジヒドロキシジフェニル、１，４−ジヒドロキシナフタレン、ビス（４−ヒドロキシフェニル）メタン、ビス｛（４−ヒドロキシ−３，５−ジメチル）フェニル｝メタン、１，１−ビス（４−ヒドロキシフェニル）エタン、１，１−ビス（４−ヒドロキシフェニル）−１−フェニルエタン、２，２−ビス（４−ヒドロキシフェニル）プロパン（通称ビスフェノールＡ）、２，２−ビス｛（４−ヒドロキシ−３−メチル）フェニル｝プロパン、２，２−ビス｛（４−ヒドロキシ−３，５−ジメチル）フェニル｝プロパン、２，２−ビス｛（３，５−ジブロモ−４−ヒドロキシ）フェニル｝プロパン、２，２−ビス｛（３−イソプロピル−４−ヒドロキシ）フェニル｝プロパン、２，２−ビス｛（４−ヒドロキシ−３−フェニル）フェニル｝プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，４−ビス（４−ヒドロキシフェニル）−２−メチルブタン、２，２−ビス（４−ヒドロキシフェニル）ペンタン、２，２−ビス（４−ヒドロキシフェニル）−４−メチルペンタン、１，１−ビス（４−ヒドロキシフェニル）シクロヘキサン、１，１−ビス（４−ヒドロキシフェニル）−４−イソプロピルシクロヘキサン、１，１−ビス（４−ヒドロキシフェニル）−３，３，５−トリメチルシクロヘキサン、９，９−ビス（４−ヒドロキシフェニル）フルオレン、９，９−ビス｛（４−ヒドロキシ−３−メチル）フェニル｝フルオレン、α，α’−ビス（４−ヒドロキシフェニル）−ｏ−ジイソプロピルベンゼン、α，α’−ビス（４−ヒドロキシフェニル）−ｍ−ジイソプロピルベンゼン、α，α’−ビス（４−ヒドロキシフェニル）−ｐ−ジイソプロピルベンゼン、１，３−ビス（４−ヒドロキシフェニル）−５，７−ジメチルアダマンタン、４，４’−ジヒドロキシジフェニルスルホン、４，４’−ジヒドロキシジフェニルスルホキシド、４，４’−ジヒドロキシジフェニルスルフィド、４，４’−ジヒドロキシジフェニルケトン、４，４’−ジヒドロキシジフェニルエーテルおよび４，４’−ジヒドロキシジフェニルエステル等のジヒドロキシ化合物が挙げられる。これら二価フェノールは単独で用いても、二種以上併用してもよい。
【００２０】
前記二価フェノールのうち、２，２−ビス（４−ヒドロキシフェニル）プロパン（ビスフェノールＡ）を主たる二価フェノール成分とするのが好ましく、特に全二価フェノール成分中５０モル％以上、好ましくは７０モル％以上、より好ましくは８０モル％以上がビスフェノールＡである。特に好ましいのは、二価フェノール成分が実質的にビスフェノールＡである芳香族ポリカーボネート樹脂である。
カーボネート前駆体としてはカルボニルハライド、カーボネートエステルまたはハロホルメート等が使用され、具体的にはホスゲン、ジフェニルカーボネートまたは二価フェノールのジハロホルメート等が挙げられる。
二価フェノールとカーボネート前駆体を界面重合法または溶融法によって反応させてポリカーボネート樹脂を製造するに当っては、二価フェノールは単独または２種以上を使用することができ、必要に応じて触媒、末端停止剤、二価フェノールの酸化防止剤等を使用してもよい。またポリカーボネート樹脂は三官能以上の多官能性芳香族化合物を共重合した分岐ポリカーボネート樹脂であってもよい。また、２種以上のポリカーボネート樹脂の混合物であってもよい。
【００２１】
界面重合法による反応は、通常、二価フェノールとホスゲンとの反応であり、酸結合剤および有機溶媒の存在下に反応させる。酸結合剤としては、例えば水酸化ナトリウム、水酸化カリウム等のアルカリ金属水酸化物またはピリジン等のアミン化合物が用いられる。有機溶媒としては、例えば、塩化メチレン、クロロベンゼン等のハロゲン化炭化水素が用いられる。また、反応促進のために、例えば、第三級アミンや第四級アンモニウム塩等の触媒を用いることもできる。その際、反応温度は通常０〜４０℃であり、反応時間は数分〜５時間程度である。
また重合反応において、末端停止剤として単官能フェノール類を使用することができる。特にカーボネート前駆物質としてホスゲンを使用する反応の場合、単官能フェノール類は末端停止剤として分子量調節のために一般的に使用される。また得られたポリカーボネート樹脂は、末端が単官能フェノール類に基づく基によって封鎖されているので、そうでないものと比べて熱安定性に優れている。かかる単官能フェノール類としては、ポリカーボネートの末端停止剤として使用されるものであればよく、一般にはフェノールまたは低級アルキル置換フェノールであって、下記式（６）で表される単官能フェノール類を示すことができる。
【００２２】
【化３】
0005555632.tif 000004
【００２３】
［式中、Ａは水素原子または炭素数１〜９のアルキル基もしくは炭素数６〜１５のフェニルアルキル基であり、ｒは１〜５、好ましくは１〜３の整数を示す。］
【００２４】
前記単官能フェノール類の具体例としては、例えばフェノール、ｐ−ｔｅｒｔ−ブチルフェノール、ｐ−クミルフェノールおよびイソオクチルフェノールが挙げられる。
【００２５】
界面重縮合法により得られたポリカーボネート樹脂の有機溶媒溶液は、通常、水洗浄が施される。この水洗工程は、好ましくはイオン交換水等の電気伝導度１０μＳ／ｃｍ以下、より好ましくは１μＳ／ｃｍ以下の水により行われ、前記有機溶媒溶液と水とを混合、攪拌した後、静置してあるいは遠心分離機等を用いて、有機溶媒溶液相と水相とを分液させ、有機溶媒溶液相を取り出すことを繰り返し行い、水溶性不純物を除去する。高純度な水で洗浄を行うことにより、効率的に水溶性不純物が除去され、得られるポリカーボネート樹脂の色相は良好なものとなる。
また、ポリカーボネート樹脂の有機溶媒溶液は、触媒等の不純物を除去するために酸洗浄やアルカリ洗浄を行うことも好ましい。
また、有機溶媒溶液は不溶性不純物である異物を除去することが好ましく行われる。この異物を除去する方法は、濾過する方法あるいは遠心分離機で処理する方法が好ましく採用される。
水洗浄が施された有機溶媒溶液は、次いで、溶媒を除去してポリカーボネート樹脂の粉粒体を得る操作が行われる。
【００２６】
粉粒体を得る方法（造粒工程）としては、操作や後処理が簡便なことから、粉粒体および温水（６５〜９０℃程度）が存在する造粒装置中で、攪拌しながらポリカーボネートの有機溶媒溶液を連続的に供給して、かかる溶媒を蒸発させることにより、スラリーを製造する方法が使用される。当該造粒装置としては攪拌槽やニーダーなどの混合機が使用される。生成されたスラリーは、造粒装置の上部または下部から連続的に排出される。
排出されたスラリーは、次いで熱水処理を行うこともできる。熱水処理工程は、かかるスラリーを９０〜１００℃の熱水の入った熱水処理容器に供給するか、または供給した後に蒸気の吹き込みなどにより水温を９０〜１００℃にすることによって、スラリーに含まれる有機溶媒を除去するものである。
造粒工程で排出されたスラリーまたは熱水処理後のスラリーは、好ましくは濾過、遠心分離等によって水および有機溶媒を除去し、次いで乾燥されて、粉粒体（パウダー状やフレーク状）を得ることができる。
乾燥機としては、伝導加熱方式でも熱風加熱方式でもよく、粉粒体が静置、移送されても攪拌されてもよい。なかでも、伝導加熱方式で粉粒体が攪拌される溝形または円筒乾燥機が好ましく、溝形乾燥機が特に好ましい。乾燥温度は１３０℃〜１５０℃の範囲が好ましく採用される。乾燥後に得られた粉粒体は、溶融押出機により、ペレット化することができる。このペレットは成形用に供される。
溶融法による反応は、通常二価フェノールとジフェニルカーボネートとのエステル交換反応であり、不活性ガスの存在下に二価フェノールとジフェニルカーボネートを混合し、減圧下、通常、１２０〜３５０℃で反応させる。減圧度は段階的に変化させ、最終的には１．３×１０２Ｐａ以下にして生成したフェノール類を系外に除去させる。反応時間は通常１〜４時間程度である。
【００２７】
溶融エステル交換法により得られた溶融ポリカーボネート樹脂は、溶融押出機により、ペレット化することができる。このペレットは成形用に供される。
本発明におけるポリカーボネート樹脂（ａ成分）の分子量は、粘度平均分子量（Ｍ）で１．０×１０４〜５．０×１０４の範囲が好ましく、１．４×１０４〜３．５×１０４の範囲がより好ましい。かかる粘度平均分子量を有するポリカーボネート樹脂は、押出・成形加工時に比較的良好な流動性を保ちながら、得られた成形品に関して一定の機械的強度を有するので好ましい。
【００２８】
本発明でいう粘度平均分子量は、塩化メチレン１００ｍｌにポリカーボネート樹脂０．７ｇを２０℃で溶解した溶液を用いて測定された比粘度（ηＳＰ）を次式に挿入して求めるＭを指す。
ηＳＰ／ｃ＝［η］＋０．４５×［η］２ｃ（但し［η］は極限粘度）
［η］＝１．２３×１０−４Ｍ０．８３
ｃ＝０．７
【００２９】
なお、粉粒体の粘度平均分子量を測定する場合は、次の要領で行うことができる。即ち、粉粒体をその２０〜３０倍重量の塩化メチレンに溶解し、可溶分をセライト濾過により採取した後、溶液を除去して十分に乾燥し、塩化メチレン可溶分の固体を得る。かかる固体０．７ｇを塩化メチレン１００ｍｌに溶解した溶液から２０℃における比粘度（ηＳＰ）を、オストワルド粘度計を用いて求め、上式によりその粘度平均分子量（Ｍ）を算出する。
粉粒体は、パウダー、ペレット、フレーク等の形状を包含する。ペレットの形状は、円柱、角柱、および球状など一般的な形状を取り得るが、より好適には円柱である。かかる円柱の直径は好ましくは１〜５ｍｍ、より好ましくは１．５〜４ｍｍ、さらに好ましくは２〜３．３ｍｍである。一方、円柱の長さは、好ましくは１〜３０ｍｍ、より好ましくは２〜５ｍｍ、さらに好ましくは２．５〜３．５ｍｍである。
また、本発明で好適に使用されるポリカーボネート樹脂は、そのＯＨ末端量がＯＨ基の重量で好ましくは１〜５，０００ｐｐｍの範囲であり、より好ましくは５〜２，０００ｐｐｍの範囲であり、さらに好ましくは１０〜１，０００ｐｐｍの範囲である。
【００３０】
（Ｆｅ化合物）
本発明において、粉粒体は、下記条件（Ｉ）を満足する。即ち粉粒体は、（Ｉ）粉粒体１００重量部を１Ｎ硝酸水溶液１００重量部で洗浄したときに、１Ｎ硝酸水溶液の洗浄液に溶出するＦｅ化合物が、粉粒体に対しＦｅ原子換算で１〜１００ｐｐｂである。
Ｆｅ化合物の量は、粉粒体に対しＦｅ原子換算で１〜１００ｐｐｂ、好ましくは１〜５０ｐｐｂ、より好ましくは１〜４０ｐｐｂ、さらに好ましくは１〜２５ｐｐｂ、特に好ましくは１〜１０ｐｐｂである。Ｆｅ原子換算の量が１００ｐｐｂを超えると、耐熱性が低下し、粉粒体を溶融成形した成形品の色相が悪化し易くなり好ましくない。
Ｆｅ化合物の量は、次の方法により測定することができる。即ち、予め１Ｎ硝酸水溶液で石英ガラス製三角フラスコおよび石英製ガラス棒を洗浄し、１Ｎ硝酸水溶液の洗浄液中にＦｅ成分が０．１ｐｐｂ以下であることを確認しておく。次に確認した三角フラスコに、粉粒体１００重量部を入れ、次いで１Ｎ硝酸水溶液１００重量部を加えて、確認したガラス棒で１分間攪拌し、２時間静置した後に再度１分間攪拌し、その後、静置して液相部分をＩＣＰ発光分析によりＦｅを定量する。
粉粒体の表面のＦｅ化合物は、粉粒体とＦｅを含むステンレス鋼（ＳＵＳ）等の材質を内面に有するタンク、コンテナ、配管等と接触することにより増加する。特にタンク、コンテナ、配管等の内部が一部錆びを発生することや、内面の溶接部等にクラックが発生することにより、粉粒体の表面に付着するＦｅ化合物の増加が顕著となる。
粉粒体の表面に付着したＦｅ化合物の量は、粉粒体を硝酸水溶液で洗浄することにより低減せしめることができる。
また内表面を不動態化処理した貯蔵タンク、ブレンドタンクを用い粉粒体を、保存、ブレンドすることが好ましい。この場合、タンクに貯蔵した粉粒体の表面のＦｅ化合物の量を定期的に測定して、基準値を超えるＦｅ化合物が付着した粉粒体は色相、透明性が要求される成形品の製造には用いないようにする。また、基準値を超えるＦｅ化合物が付着した粉粒体は、Ｆｅ化合物の付着量の少ない粉粒体とブレンドして成形に用いることもできる。本発明においては成形に用いる粉粒体は、表面に付着したＦｅ化合物が特定の範囲のものを用いることを特徴とする。
本発明は、タンクに保存したポリカーボネート樹脂からなる粉粒体を２８０℃〜３８０℃の温度で溶融し、成形して成形品を製造する方法であって、成形前に粉粒体が上記条件（Ｉ）を満足することを確認した後に成形を行う方法を包含する。
【００３１】
（リン系化合物（ｂ成分））
本発明において、粉粒体は、下記条件（ＩＩ）を満足する。即ち粉粒体は、（ＩＩ）（Ａ）ポリカーボネート樹脂（ａ成分）１００重量部に対して、
（Ｂ）前記式（１）で示されるリン系化合物（ｂ−１成分）、前記式（２）で示されるリン系化合物（ｂ−２成分）および前記式（３）で示されるリン系化合物（ｂ−３成分）からなる群より選ばれる少なくとも１種のリン系化合物（ｂ成分）を０．０００１０〜０．５重量部含有する。
かかるリン系化合物（ｂ成分）は樹脂用の安定剤として、成形耐熱性の向上に効果を発揮する。ｂ成分の含有量は、ポリカーボネート樹脂（ａ成分）１００重量部に対して０．０００１０〜０．５重量部の範囲であり、０．００１〜０．３重量部の範囲が好ましく、０．００３〜０．１重量部の範囲が最も好ましい。かかるリン系化合物の含有量が０．０００１０重量部より少ないとポリカーボネート樹脂の成形耐熱性が不十分となり好ましくない。
なお、リン系化合物（ｂ成分）において、前記式（１）、（２）および（３）のリン系化合物は互変異性体である。これらの互変異性体において、各々の存在割合は任意の割合であって構わない。
式（１）、（２）および（３）において、Ａｒ１、Ａｒ２およびＡｒ５は、それぞれ同一でも異なっていてもよく、アルキル置換基を有していてもよい炭素数６〜２０の芳香族炭化水素基である。芳香族炭化水素基における芳香環としては、フェニル、ナフチルなどが挙げられ、なかでもフェニルが好ましい。また、前記芳香環に置換してもよいアルキル置換基としては、炭素数１〜１０のアルキル基が好ましく、メチル基、エチル基、プロピル基、イソプロピル基、ブチル基、ｔｅｒｔ−ブチル基などが挙げられ、なかでもメチル基、ｔｅｒｔ−ブチル基が好ましく、特にｔｅｒｔ−ブチル基が好ましい。
【００３２】
式（１）の化合物（ｂ−１成分）の具体例としては、４−ビス（２，４−ジ−ｉｓｏ−プロピルフェニル）−４’−モノ（２，４−ジ−ｉｓｏ−プロピルフェニル）−ビフェニレンジホスホナイト、４−ビス（２，４−ジ−ｎ−ブチルフェニル）−４’−モノ（２，４−ジ−ｎ−ブチルフェニル）−ビフェニレンジホスホナイト、４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイト、３−ビス（２，４−ジ−ｔｅｒｔ−ブチルフェニル）−３’−モノ（２，４−ジ−ｔｅｒｔ−ブチルフェニル）−ビフェニレンジホスホナイト、
４−ビス（２，６−ジ−ｉｓｏ−プロピルフェニル）−４’−モノ（２，６−ジ−ｉｓｏ−プロピルフェニル）−ビフェニレンジホスホナイト、４−ビス（２，６−ジ−ｎ−ブチルフェニル）−４’−モノ（２，６−ジ−ｎ−ブチルフェニル）−ビフェニレンジホスホナイト、４−ビス（２，６−ジ−ｔｅｒｔ−ブチルフェニル）−４’−モノ（２，６−ジ−ｔｅｒｔ−ブチルフェニル）−ビフェニレンジホスホナイト、４−ビス（２，６−ジ−ｔｅｒｔ−ブチルフェニル）−３’−モノ（２，６−ジ−ｔｅｒｔ−ブチルフェニル）−ビフェニレンジホスホナイト、３−ビス（２，６−ジ−ｔｅｒｔ−ブチルフェニル）−４’−モノ（２，６−ジ−ｔｅｒｔ−ブチルフェニル）−ビフェニレンジホスホナイト、３−ビス（２，６−ジ−ｔｅｒｔ−ブチルフェニル）−３’−モノ（２，６−ジ−ｔｅｒｔ−ブチルフェニル）−ビフェニレンジホスホナイト、
４−ビス（２，４−ジ−ｔｅｒｔ−ブチル−５−メチルフェニル）−４’−モノ（２，４−ジ−ｔｅｒｔ−ブチル−５−メチルフェニル）−ビフェニレンジホスホナイト、４−ビス（２，４−ジ−ｔｅｒｔ−ブチル−５−メチルフェニル）−３’−モノ（２，４−ジ−ｔｅｒｔ−ブチル−５−メチルフェニル）−ビフェニレンジホスホナイト、３−ビス（２，４−ジ−ｔｅｒｔ−ブチル−５−メチルフェニル）−４’−モノ（２，４−ジ−ｔｅｒｔ−ブチル−５−メチルフェニル）−ビフェニレンジホスホナイト、３−ビス（２，４−ジ−ｔｅｒｔ−ブチル−５−メチルフェニル）−３’−モノ（２，４−ジ−ｔｅｒｔ−ブチル−５−メチルフェニル）−ビフェニレンジホスホナイト等が挙げられる。
なかでもトリス（ジ−ｔｅｒｔ−ブチルフェニル）−ビフェニレンジホスホナイトが好ましく、トリス（２，４−ジ−ｔｅｒｔ−ブチルフェニル）−ビフェニレンジホスホナイトがより好ましい。このトリス（２，４−ジ−ｔｅｒｔ−ブチルフェニル）−ビフェニレンジホスホナイトは、具体的には、４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイトおよび３−ビス（２，４−ジ−ｔｅｒｔ−ブチルフェニル）−３’−モノ（２，４−ジ−ｔｅｒｔ−ブチルフェニル）−ビフェニレンジホスホナイトが好ましい。
【００３３】
式（２）の化合物（ｂ−２成分）の具体例としては、４，４’−ビス（２，４−ジ−ｉｓｏ−プロピルフェニル）−ビフェニレンジホスホナイト、４，４’−ビス（２，４−ジ−ｎ−ブチルフェニル）−ビフェニレンジホスホナイト、４，４’−ビス（２，４−ジ−ｔｅｒｔ−ブチルフェニル）−ビフェニレンジホスホナイト、３，４’−ビス（２，４−ジ−ｔｅｒｔ−ブチルフェニル）−ビフェニレンジホスホナイト、３，３’−ビス（２，４−ジ−ｔｅｒｔ−ブチルフェニル）−ビフェニレンジホスホナイト、
４，４’−ビス（２，６−ジ−ｉｓｏ−プロピルフェニル）−ビフェニレンジホスホナイト、４，４’−ビス（２，６−ジ−ｎ−ブチルフェニル）−ビフェニレンジホスホナイト、４，４’−ビス（２，６−ジ−ｔｅｒｔ−ブチルフェニル）−ビフェニレンジホスホナイト、３，４’−ビス（２，６−ジ−ｔｅｒｔ−ブチルフェニル）−ビフェニレンジホスホナイト、３，３’−ビス（２，６−ジ−ｔｅｒｔ−ブチルフェニル）−ビフェニレンジホスホナイト、
４，４’−ビス（２，４−ジ−ｔｅｒｔ−ブチル−５−メチルフェニル）−ビフェニレンジホスホナイト、３，４’−ビス（２，４−ジ−ｔｅｒｔ−ブチル−５−メチルフェニル）−ビフェニレンジホスホナイト、３，３’−ビス（２，４−ジ−ｔｅｒｔ−ブチル−５−メチルフェニル）−ビフェニレンジホスホナイト等が挙げられる。
【００３４】
式（３）の化合物（ｂ−３成分）の具体例としては、２，４−ジ−ｉｓｏ−プロピルフェニル−４−フェニル−フェニルホスホナイト、２，４−ジ−ｎ−ブチルフェニル−３−フェニル−フェニルホスホナイト、２，４−ジ−ｔｅｒｔ−ブチルフェニル−４−フェニル−フェニルホスホナイト、２，４−ジ−ｔｅｒｔ−ブチルフェニル−３−フェニル−フェニルホスホナイト、２，６−ジ−ｉｓｏ−プロピルフェニル−４−フェニル−フェニルホスホナイト、２，６−ジ−ｎ−ブチルフェニル−３−フェニル−フェニルホスホナイト、２，６−ジ−ｔｅｒｔ−ブチルフェニル−４−フェニル−フェニルホスホナイト、２，６−ジ−ｔｅｒｔ−ブチルフェニル−３−フェニル−フェニルホスホナイト、２，４−ジ−ｔｅｒｔ−ブチル−５−メチルフェニル−３−フェニル−フェニルホスホナイト等が挙げられる。
なかでも、（ジ−ｔｅｒｔ−ブチルフェニル）−フェニル−フェニルホスホナイトが好ましく、（２，４−ジ−ｔｅｒｔ−ブチルフェニル）−フェニル−フェニルホスホナイトが特に好ましい。具体的には２，４−ジ−ｔｅｒｔ−ブチルフェニル−４−フェニル−フェニルホスホナイトおよび２，４−ジ−ｔｅｒｔ−ブチルフェニル−３−フェニル−フェニルホスホナイトが好ましい。
【００３５】
（リン系化合物（ｃ成分））
本発明において、前記ｂ成分として使用されるリン系化合物は、式（４）または式（５）のリン系化合物（ｃ成分）を加水分解することにより得ることができる。すなわち、式（１）のリン系化合物（ｂ−１成分）および式（２）のリン系化合物（ｂ−２成分）は式（４）のリン系化合物（ｃ−１成分）を加水分解することにより得ることができる。また式（３）のリン系化合物（ｂ−３成分）は式（５）のリン系化合物（ｃ−１成分）を加水分解することにより得ることができる。
従って粉粒体は、条件（Ｉ）および（ＩＩ）に加えて下記条件（ＩＩＩ）を満足することが好ましい。
【００３６】
即ち、（ＩＩＩ）該粉粒体は、
（Ａ）ポリカーボネート樹脂（ａ成分）に対して、
（Ｂ）式（１）で示されるリン系化合物（ｂ−１成分）、式（２）で示されるリン系化合物（ｂ−２成分）および式（３）で示されるリン系化合物（ｂ−３成分）と、
（Ｃ）下記式（４）で示されるリン系化合物（ｃ−１成分）および下記式（５）で示されるリン系化合物（ｃ−２成分）を含有し、
ａ成分１００重量部に対してｂ−１成分〜ｂ−３成分とｃ−１成分〜ｃ−２成分との合計量が０．０００５〜０．５重量部であり、且つｂ−１成分〜ｂ−３成分の合計量（ｘ重量部）とｃ−１成分〜ｃ−２成分の合計量（ｙ重量部）との重量比（ｘ／ｙ）が０．０１〜２．０であることが好ましい。
【００３７】
【化４】
0005555632.tif 000005
【００３８】
式（４）および（５）において、Ａｒ３およびＡｒ６は、それぞれ同一でも異なっていてもよく、アルキル置換基を有していてもよい炭素数６〜２０の芳香族炭化水素基である。芳香族炭化水素基における芳香環としては、フェニル、ナフチルなどが挙げられ、なかでもフェニルが好ましい。また、前記芳香環に置換してもよいアルキル置換基としては、炭素数１〜１０のアルキル基が好ましく、メチル基、エチル基、プロピル基、イソプロピル基、ブチル基、ｔｅｒｔ−ブチル基などが挙げられ、なかでもメチル基、ｔｅｒｔ−ブチル基が好ましく、特にｔｅｒｔ−ブチル基が好ましい。
【００３９】
式（４）の化合物（ｃ−１成分）の具体例としては、テトラキス（２，４−ジ−ｉｓｏ−プロピルフェニル）−４，４’−ビフェニレンジホスホナイト、テトラキス（２，４−ジ−ｎ−ブチルフェニル）−４，４’−ビフェニレンジホスホナイト、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、
テトラキス（２，６−ジ−ｉｓｏ−プロピルフェニル）−４，４’−ビフェニレンジホスホナイト、テトラキス（２，６−ジ−ｎ−ブチルフェニル）−４，４’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイト、
テトラキス（２，４−ジ−ｔｅｒｔ−ブチル−５−メチルフェニル）−４，４’−ビフェニレンジホスホナイト、テトラキス（２，４−ジ−ｔｅｒｔ−ブチル−５−メチルフェニル）−４，３’−ビフェニレンジホスホナイト、テトラキス（２，４−ジ−ｔｅｒｔ−ブチル−５−メチルフェニル）−３，３’−ビフェニレンジホスホナイト等が挙げられる。
なかでも、テトラキス（ジ−ｔｅｒｔ−ブチルフェニル）−ビフェニレンジホスホナイトが好ましく、テトラキス（２，４−ジ−ｔｅｒｔ−ブチルフェニル）−ビフェニレンジホスホナイトがより好ましい。かかるテトラキス（２，４−ジ−ｔｅｒｔ−ブチルフェニル）−ビフェニレンジホスホナイトは、具体的にはテトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイトおよびテトラキス（２，４−ジ−ｔｅｒｔ−ブチルフェニル）−３，３’−ビフェニレンジホスホナイトが好ましい。これらの化合物は２種以上の混合物であってもよい。
【００４０】
式（５）の化合物（ｃ−２成分）の具体例としては、ビス（２，４−ジ−ｉｓｏ−プロピルフェニル）−４−フェニル−フェニルホスホナイト、ビス（２，４−ジ−ｎ−ブチルフェニル）−３−フェニル−フェニルホスホナイト、ビス（２，４−ジ−ｔｅｒｔ−ブチルフェニル）−４−フェニル−フェニルホスホナイト、ビス（２，４−ジ−ｔｅｒｔ−ブチルフェニル）−３−フェニル−フェニルホスホナイト、ビス（２，６−ジ−ｉｓｏ−プロピルフェニル）−４−フェニル−フェニルホスホナイト、ビス（２，６−ジ−ｎ−ブチルフェニル）−３−フェニル−フェニルホスホナイト、ビス（２，６−ジ−ｔｅｒｔ−ブチルフェニル）−４−フェニル−フェニルホスホナイト、ビス（２，６−ジ−ｔｅｒｔ−ブチルフェニル）−３−フェニル−フェニルホスホナイト、ビス（２，４−ジ−ｔｅｒｔ−ブチル−５−メチルフェニル）−３−フェニル−フェニルホスホナイト等が挙げられる。
なかでも、ビス（ジ−ｔｅｒｔ−ブチルフェニル）−フェニル−フェニルホスホナイトが好ましく、ビス（２，４−ジ−ｔｅｒｔ−ブチルフェニル）−フェニル−フェニルホスホナイトがより好ましい。このビス（２，４−ジ−ｔｅｒｔ−ブチルフェニル）−フェニル−フェニルホスホナイトは、具体的にはビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトが好ましい。これらの化合物は２種以上の混合物であってもよい。
【００４１】
ポリカーボネート樹脂（ａ成分）に、前記リン系化合物（ｂ成分）を配合する際に、ｃ−１成分とｃ−２成分との混合物を含有するリン系化合物を加水分解したものを好ましく使用することができる。
この場合、ポリカーボネート樹脂（ａ成分）に配合するリン系化合物は、ｂ成分とｃ成分とを含有するリン系化合物となる。このリン系化合物は、ｂ−１成分〜ｂ−３成分の合計量（ｘ重量部）とｃ−１成分〜ｃ−２成分の合計量（ｙ重量部）との重量比（ｘ／ｙ）が０．０１〜２．０の範囲が好ましく、０．０３〜１．８の範囲とすることがより好ましい。また、このリン系化合物は、ポリカーボネート樹脂（ａ成分）１００重量部に対して、ｂ−１成分〜ｂ−３成分とｃ−１成分〜ｃ−２成分との合計量が０．０００５〜０．５重量部の範囲、好ましくは０．００１〜０．３重量部の範囲、より好ましくは０．００３〜０．２重量部の範囲となるように配合される。かかるリン系化合物の含有量が０．０００５重量部より少ないとポリカーボネート樹脂の成形耐熱性が不十分となり好ましくない。かかるリン系化合物の含有量が０．５重量部を超えても、ポリカーボネート樹脂の特性には悪影響はないが、リン系化合物が吸湿し、融着固化するため取り扱い性が低下する。
【００４２】
（他のリン系化合物）
また、本発明において、ポリカーボネート樹脂（ａ成分）に熱安定剤として前記ｂ成分やｃ成分以外のリン系化合物を配合してもよい。かかるリン系化合物として、具体的には、トリス（ジメチルフェニル）ホスファイト、トリス（ジエチルフェニル）ホスファイト、トリス（ジ−ｉｓｏ−プロピルフェニル）ホスファイト、トリス（ジ−ｎ−ブチルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、トリス（２，４−ジ−ｔｅｒｔ−ブチル−５−メチルフェニル）ホスファイト等のトリス（ジアルキル置換フェニル）ホスファイト等が挙げられる。また、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイト、トリブチルホスフェート、トリエチルホスフェート、トリメチルホスフェート、トリフェニルホスフェート、ジフェニルモノオルソキセニルホスフェート、ジブチルホスフェート、ジオクチルホスフェート、ジイソプロピルホスフェート、ベンゼンホスホン酸ジメチル、ベンゼンホスホン酸ジエチル、ベンゼンホスホン酸ジプロピル等が挙げられる。
なかでもトリス（ジ−ｔｅｒｔ−ブチルフェニル）ホスファイトが好ましく、トリス（２，４−ジ−ｔｅｒｔ−ブチルフェニル）ホスファイトが特に好ましく使用される。かかるリン系化合物は１種または２種以上の混合物であってもよい。かかるリン系化合物はポリカーボネート樹脂（ａ成分）１００重量部に対して、０．０００５〜０．２重量部の範囲が好ましく、０．００５〜０．１重量部の範囲がより好ましい。
【００４３】
（離型剤）
本発明において、溶融成形時において樹脂成形品の金型からの離型性を向上させるために、ポリカーボネート樹脂に内部離型剤を配合することができる。内部離型剤としては、その９０重量％以上がアルコールと脂肪酸のエステルからなるものが好ましい。アルコールと脂肪酸のエステルとしては、具体的には一価アルコールと脂肪酸のエステルおよび／または多価アルコールと脂肪酸との部分エステルあるいは全エステルが挙げられる。前記一価アルコールと脂肪酸のエステルとは、炭素原子数１〜２０の一価アルコールと炭素原子数１０〜３０の飽和脂肪酸とのエステルが好ましい。また、多価アルコールと脂肪酸との部分エステルあるいは全エステルとは、炭素原子数１〜２５の多価アルコールと炭素原子数１０〜３０の飽和脂肪酸との部分エステルまたは全エステルが好ましい。
具体的に一価アルコールと飽和脂肪酸とのエステルとしては、ステアリルステアレート、パルミチルパルミテート、ブチルステアレート、メチルラウレート、イソプロピルパルミテート等があげられ、ステアリルステアレートが好ましい。
多価アルコールと飽和脂肪酸との部分エステルまたは全エステルとしては、ステアリン酸モノグリセリド、ステアリン酸ジグリセリド、ステアリン酸トリグリセリド、ステアリン酸モノソルビテート、ベヘニン酸モノグリセリド、ペンタエリスリトールモノステアレート、ペンタエリスリトールテトラステアレート、ペンタエリスリトールテトラペラルゴネート、プロピレングリコールモノステアレート、ビフェニルビフェネ−ト、ソルビタンモノステアレート、２−エチルヘキシルステアレート、ジペンタエリスリトールヘキサステアレート等のジペンタエリスルトールの全エステルまたは部分エステル等が挙げられる。
これらのエステルのなかでも、ステアリン酸モノグリセリド、ステアリン酸トリグリセリド、ペンタエリスリトールテトラステアレート、ステアリン酸トリグリセリドとステアリルステアレートの混合物が好ましく用いられる。特に、ステアリン酸モノグリセリドが好ましく用いられる。
内部離型剤中の前記エステルの量は、内部離型剤を１００重量％とした時、９０重量％以上が好ましく、９５重量％以上がより好ましい。
上記脂肪酸エステルの酸価は、３以下が好ましく、２以下がより好ましい。ステアリン酸モノグリセリドの場合は、酸価１．５以下、純度９５重量％以上が好ましく、酸価１．２以下、純度９８重量％以上が特に好ましい。脂肪酸エステルの酸価の測定は、公知の方法を用いることができる。
上記エステル以外の内部離型剤としては、オレフィン系ワックス、カルボキシル基および／またはカルボン酸無水物基を含有するオレフィン系ワックス、シリコーンオイル、オルガノポリシロキサン、パラフィンワックス、蜜蝋等が挙げられる。
ポリカーボネート樹脂中の内部離型剤の含有量は、ポリカーボネート樹脂１００重量部に対して０．００１〜１．０重量部の範囲が好ましく、０．０１〜０．６重量部の範囲がより好ましく、０．１〜０．５重量部の範囲が最も好ましい。
【００４４】
（紫外線吸収剤）
粉粒体は、紫外線吸収剤を含有していてもよい。紫外線吸収剤は、公知のものを任意に一種以上選択することができる。具体的には、ベンゾトリアゾール系紫外線吸収剤、ベンゾフェノン系紫外線吸収剤、トリアジン系紫外線吸収剤等が挙げられる。なかでも、ポリカーボネート樹脂の成形耐熱性等の効果をより発揮させることから、ベンゾトリアゾール系紫外線吸収剤が特に好ましく用いられる。
紫外線吸収剤の配合量は、ポリカーボネート樹脂１００重量部に対して好ましくは０．０１〜１．５重量部であり、より好ましくは０．０５〜０．７重量部であり、さらに好ましくは０．１〜０．５重量部である。かかる配合量の範囲であれば、本発明における各リン系化合物の効果が十分に発現し、発明の目的を達成することができ、且つポリカーボネート樹脂に十分な耐候性が付与され好ましい。
【００４５】
ベンゾトリアゾール系紫外線吸収剤としては、２−（２−ヒドロキシ−５−メチルフェニル）ベンゾトリアゾ−ル、２−（２−ヒドロキシ−５−ｔｅｒｔ−オクチルフェニル）ベンゾトリアゾ−ル、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｎ−ベンゾトリアゾール−２−イル）フェノール］、２−（２−ヒドロキシ−３，５−ジ−ｔｅｒｔ−ブチルフェニル）ベンゾトリアゾ−ル、２−（２−ヒドロキシ−３，５−ジ−ｔｅｒｔ−ブチルフェニル）−５−クロロベンゾトリアゾール、２−（２−ヒドロキシ−３，５−ジ−ｔｅｒｔ−アミルフェニル）ベンゾトリアゾ−ル、２−（２−ヒドロキシ−５−ｔｅｒｔ−オクチルフェニル）ベンゾトリアゾ−ル、２−（２−ヒドロキシ−５−ｔｅｒｔ−ブチルフェニル）ベンゾトリアゾ−ル、２−（２−ヒドロキシ−４−オクトキシフェニル）ベンゾトリアゾ−ル、２，２’−メチレンビス（４−クミル−６−ベンゾトリアゾールフェニル）、２，２’−ｐ−フェニレンビス（１，３−ベンゾオキサジン−４−オン）、２−［２−ヒドロキシ−３−（３，４，５，６−テトラヒドロフタルイミドメチル）−５−メチルフェニル］ベンゾトリアゾ−ルが挙げられ、これらを単独あるいは２種以上の混合物で用いることができる。
好ましくは、２−（２−ヒドロキシ−５−メチルフェニル）ベンゾトリアゾ−ル、２−（２−ヒドロキシ−５−ｔｅｒｔ−オクチルフェニル）ベンゾトリアゾ−ル、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｈ−ベンゾトリアゾール−２−イル）フェノール］、２−［２−ヒドロキシ−３−（３，４，５，６−テトラヒドロフタルイミドメチル）−５−メチルフェニル］ベンゾトリアゾ−ルであり、より好ましくは、２−（２−ヒドロキシ−５−ｔｅｒｔ−オクチルフェニル）ベンゾトリアゾ−ル、２，２’−メチレンビス［４−（１，１，３，３−テトラメチルブチル）−６−（２Ｈ−ベンゾトリアゾール−２−イル）フェノール］である。特に好ましくは、２−（２−ヒドロキシ−５−ｔｅｒｔ−オクチルフェニル）ベンゾトリアゾ−ルである。
かかるベンゾトリアゾール系紫外線吸収剤は、１０５℃、２時間乾燥した時の乾燥減量が０．５重量％以下のものが好ましく、０．１重量％以下のものがより好ましく、０．０３重量％以下のものが特に好ましい。また、５００ｎｍの溶解色（トルエン１００ｍｌに紫外線吸収剤５ｇを溶解し、１ｃｍのセルで測定した光線透過率）が９５％以上のものが好ましく、９８％以上のものがより好ましく、９９％以上のものが特に好ましい。
【００４６】
ベンゾフェノン系紫外線吸収剤として、２，４−ジヒドロキシベンゾフェノン、２−ヒドロキシ−４−メトキシベンゾフェノン、２−ヒドロキシ−４−オクトキシベンゾフェノン、２−ヒドロキシ−４−ベンジロキシベンゾフェノン、２−ヒドロキシ−４−メトキシ−５−スルホキシベンゾフェノン、２−ヒドロキシ−４−メトキシ−５−スルホキシトリハイドライドレイトベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン、２，２’−ジヒドロキシ−４，４’−ジメトキシ−５−ソジウムスルホキシベンゾフェノン、ビス（５−ベンゾイル−４−ヒドロキシ−２−メトキシフェニル）メタン、２−ヒドロキシ−４−ｎ−ドデシルオキシベンソフェノン、２−ヒドロキシ−４−メトキシ−２’−カルボキシベンゾフェノン等が挙げられる。
トリアジン系紫外線吸収剤として、２−（４，６−ジフェニル−１，３，５−トリアジン−２−イル）−５−［（ヘキシル）オキシ］−フェノール、２−（４，６−ビス（２，４−ジメチルフェニル）−１，３，５−トリアジン−２−イル）−５−［（オクチル）オキシ］−フェノール等が挙げられる。
【００４７】
（ヒンダードフェノール系安定剤）
また、粉粒体は、発明の目的を損なわない範囲でヒンダードフェノール系安定剤を含有していてもよい。
ヒンダードフェノール系安定剤として、ペンタエリスリトールテトラキス［３−（３，５−ジ−ｔｅｒｔ−ブチル−４−ヒドロキシフェニル）プロピオネート］、チオジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、ベンゼンプロパン酸３，５−ビス（１，１−ジメチルエチル）−４−ヒドロキシアルキルエステル（アルキルは炭素数７〜９で側鎖を有する）、２，４−ジメチル−６−（１−メチルペンタデシル）フェノール、３，３’，３”，５，５’，５”−ヘキサ−ｔｅｒｔ−ブチル−ａ，ａ’，ａ”−（メシチレン−２，４，６−トリイル）トリ−ｐ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオンが挙げられる。その中でも好ましいのは、ペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネートである。
ヒンダードフェノール系安定剤の配合量は、ポリカーボネート樹脂１００重量部に対して０．０１５〜０．１５重量部の範囲が好ましく、０．０３〜０．０８重量部の範囲がより好ましい。
【００４８】
（酸化防止剤）
粉粒体には、酸化防止の目的で、酸化防止剤を配合することができる。かかる酸化防止剤として、ペンタエリスリトールテトラキス（３−メルカプトプロピオネート）、ペンタエリスリトールテトラキス（３−ラウリルチオプロピオネート）、グリセロール−３−ステアリルチオプロピオネート、トリエチレングリコール−ビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル−４−ヒドロキシフェニル）プロピオネート］、ペンタエリスリトール−テトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン、Ｎ，Ｎ−ヘキサメチレンビス（３，５−ジ−ｔｅｒｔ−ブチル−４−ヒドロキシ−ヒドロシンナマイド）、３，５−ジ−ｔｅｒｔ−ブチル−４−ヒドロキシ−ベンジルホスホネート−ジエチルエステル、トリス（３，５−ジ−ｔｅｒｔ−ブチル−４−ヒドロキシベンジル）イソシアヌレート、４，４’−ビフェニレンジホスホスフィン酸テトラキス（２，４−ジ−ｔｅｒｔ−ブチルフェニル）、３，９−ビス｛１，１−ジメチル−２−［β−（３−ｔｅｒｔ−ブチル−４−ヒドロキシ−５−メチルフェニル）プロピオニルオキシ］エチル｝−２，４，８，１０−テトラオキサスピロ（５，５）ウンデカン等が挙げられる。これら酸化防止剤の配合量は、ポリカーボネート樹脂１００重量部に対して０．００１〜０．０５重量部が好ましい。
【００４９】
（帯電防止剤）
粉粒体には、帯電防止剤を配合することができる。かかる帯電防止剤として、ポリエーテルエステルアミド、ドデシルベンゼンスルホン酸アンモニウム塩、ドデシルベンゼンスルホン酸ホスホニウム塩、無水マレイン酸モノグリセライド、無水マレイン酸ジグリセライド、カーボン、グラファイト、金属粉末等が挙げられる。さらに、グリセリンモノステアレート等の「多価アルコールと飽和脂肪酸との部分エステル」を挙げることができる。該多価アルコールや脂肪酸は、低分子量のものでも高分子量のものでもよく、また、部分的に芳香環が導入されていてもよい。また、アルコール部分だけでなく脂肪酸部分が分岐構造を有していてもよい。かかる帯電防止剤の配合量は、ポリカーボネート樹脂１００重量部に対して０．１〜１０重量部が好ましい。
【００５０】
（ブルーイング剤）
粉粒体には、発明の目的を損なわない範囲でブルーイング剤を配合することができる。ブルーイング剤は、樹脂組成物の黄色味を消すために有効である。特に耐候性を付与した組成物の場合は、一定量の紫外線吸収剤が配合されているため「紫外線吸収剤の作用や色」によって樹脂製品が黄色味を帯びやすい現実があり、特にシート製品やレンズ製品に自然な透明感を付与するためにはブルーイング剤の配合は非常に有効である。ブルーイング剤の配合量は、粉粒体に対して好ましくは０．０５〜１．５ｐｐｍであり、より好ましくは０．１〜１．２ｐｐｍである。ブル−イング剤としては代表例として、バイエル社のマクロレックスバイオレットやテラゾールブルーＲＬＳ等が挙げられるが、特に制限されるものではない。
【００５１】
（難燃剤）
粉粒体には、本発明の目的が損なわれない量の難燃剤を配合することができる。難燃剤としては、ハロゲン化ビスフェノールＡのポリカーボネート型難燃剤、有機塩系難燃剤、ハロゲン化芳香族リン酸エステル型難燃剤あるいは芳香族リン酸エステル系難燃剤等が挙げられ、それらを一種以上配合することができる。
ハロゲン化ビスフェノールＡのポリカーボネート型難燃剤として、テトラブロモビスフェノールＡのポリカーボネート型難燃剤、テトラブロモビスフェノールＡとビスフェノールＡとの共重合ポリカーボネート型難燃剤等が挙げられる。
有機塩系難燃剤として、ジフェニルスルホン−３，３’−ジスルホン酸ジカリウム、ジフェニルスルホン−３−スルホン酸カリウム、２，４，５−トリクロロベンゼンスルホン酸ナトリウム、２，４，５−トリクロロベンゼンスルホン酸カリウム、ビス（２，６−ジブロモ−４−クミルフェニル）リン酸カリウム、ビス（４−クミルフェニル）リン酸ナトリウム、ビス（ｐ−トルエンスルホン）イミドカリウム、ビス（ジフェニルリン酸）イミドカリウム、ビス（２，４，６−トリブロモフェニル）リン酸カリウム、ビス（２，４−ジブロモフェニル）リン酸カリウム、ビス（４−ブロモフェニル）リン酸カリウム、ジフェニルリン酸カリウム、ジフェニルリン酸ナトリウム、パーフルオロブタンスルホン酸カリウム、ラウリル硫酸ナトリウムあるいはカリウム、ヘキサデシル硫酸ナトリウムあるいはカリウム等が挙げられる。
ハロゲン化芳香族リン酸エステル型難燃剤として、トリス（２，４，６−トリブロモフェニル）ホスフェート、トリス（２，４−ジブロモフェニル）ホスフェート、トリス（４−ブロモフェニル）ホスフェート等が挙げられる。
芳香族リン酸エステル系難燃剤として、トリフェニルホスフェート、トリス（２，６−キシリル）ホスフェート、テトラキス（２，６−キシリル）レゾルシンジホスフェート、テトラキス（２，６−キシリル）ヒドロキノンジホスフェート、テトラキス（２，６−キシリル）−４，４’−ビフェノールジホスフェート、テトラフェニルレゾルシンジホスフェート、テトラフェニルヒドロキノンジホスフェート、テトラフェニル−４，４’−ビフェノールジホスフェート、芳香環ソースがレゾルシンとフェノールでありフェノール性ＯＨ基を含まない芳香族ポリホスフェート、芳香環ソースがレゾルシンとフェノールでありフェノール性ＯＨ基を含む芳香族ポリホスフェート、芳香環ソースがヒドロキノンとフェノールでありフェノール性ＯＨ基を含まない芳香族ポリホスフェート、同様のフェノール性ＯＨ基を含む芳香族ポリホスフェート、（以下に示す「芳香族ポリホスフェート」は、フェノール性ＯＨ基を含む芳香族ポリホスフェートと含まない芳香族ポリホスフェートの両方を意味するものとする）、芳香環ソースがビスフェノールＡとフェノールである芳香族ポリホスフェート、芳香環ソースがテトラブロモビスフェノールＡとフェノールである芳香族ポリホスフェート、芳香環ソースがレゾルシンと２，６−キシレノールである芳香族ポリホスフェート、芳香環ソースがヒドロキノンと２，６−キシレノールである芳香族ポリホスフェート、芳香環ソースがビスフェノールＡと２，６−キシレノールである芳香族ポリホスフェート、芳香環ソースがテトラブロモビスフェノールＡと２，６−キシレノールである芳香族ポリホスフェート等が挙げられる。
【００５２】
（他の樹脂、エラストマー）
粉粒体には、他の樹脂やエラストマーを本発明の目的が損なわれない範囲で少割合配合することもできる。
かかる他の樹脂として、ポリエチレンテレフタレート、ポリブチレンテレフタレート等のポリエステル樹脂、ポリアミド樹脂、ポリイミド樹脂、ポリエーテルイミド樹脂、ポリウレタン樹脂、シリコーン樹脂、ポリフェニレンエーテル樹脂、ポリフェニレンスルフィド樹脂、ポリスルホン樹脂、ポリエチレン、ポリプロピレン等のポリオレフィン樹脂、ポリスチレン樹脂、アクリロニトリル／スチレン共重合体（ＡＳ樹脂）、アクリロニトリル／ブタジエン／スチレン共重合体（ＡＢＳ樹脂）、ポリメタクリレート樹脂、フェノール樹脂、エポキシ樹脂等の樹脂が挙げられる。
また、エラストマーとしては、例えばイソブチレン／イソプレンゴム、スチレン／ブタジエンゴム、エチレン／プロピレンゴム、アクリル系エラストマー、ポリエステル系エラストマー、ポリアミド系エラストマー、コア−シェル型のエラストマーであるＭＢＳ（メタクリル酸メチル／ステレン／ブタジエン）ゴム、ＭＡＳ（メタクリル酸メチル／アクリロニトリル／スチレン）ゴム等が挙げられる。
【００５３】
（粉粒体の製造）
ポリカーボネート樹脂（ａ成分）とリン系化合物（ｂ成分）、その他の添加剤をブレンドするには、任意の方法が採用される。例えばタンブラー、Ｖ型ブレンダー、スーパーミキサー、ナウターミキサー、バンバリーミキサー、混練ロール、押出機等で混合する方法が適宜用いられる。こうして得られたパウダー状、ペレット状の粉粒体は、そのまま、または溶融押出機で一旦ペレット状にしてから、射出成形法、押出成形法、圧縮成形法、シート押出し法等の通常知られている方法で成形品やシートにすることができる。
リン系化合物およびその他の添加剤とポリカーボネート樹脂とのブレンドにあたっては、一段階で実施してもよいが、二段階以上に分けて実施してもよい。二段階に分けて実施する方法には、例えば、配合予定のポリカーボネート樹脂パウダーやペレットの一部と添加剤とをブレンドした後、つまり、添加剤をポリカーボネート樹脂パウダーで希釈して添加剤のマスターバッチとした後、これを用いて最終的なブレンドを行う方法がある。
例えば、一段階でブレンドする方法においては、各所定量の各添加剤を予め混合したものをポリカーボネート樹脂パウダーやペレットとブレンドする方法、また、各所定量の各添加剤を各々別個に計量し、ポリカーボネート樹脂パウダーやペレットに順次添加後ブレンドする方法等を採用することができる。
リン系化合物、およびその他の添加剤の配合にあたっては、添加剤を押出機に直接添加、注入する方法をとることができる。その場合、各添加剤を加熱融解後注入することも可能である。
また、溶液重合法（界面重合法）においては、重合終了後のポリカーボネート樹脂の有機溶媒溶液を撹拌された温水中に導入し、撹拌流中でポリカーボネート粉状体を製造する方法がしばしば用いられる。この際、ポリカーボネート樹脂の有機溶媒溶液に、予め上記ｃ成分を含有するリン系化合物を添加溶解し、これを温水中に導入する事によりｃ成分のリン系化合物の一部を加水分解させ、上記ｂ成分に変性させる事により、ポリカーボネート樹脂に導入する方法も採用される。
【００５４】
（成形）
粉粒体は、２８０〜３８０℃の温度で溶融し成形する。成形は、射出成形、圧縮成形、押出圧縮成形、回転成形、ブロー成形、シート押出し等の方法により行うことができる。
成形品としては、眼鏡レンズ、カメラレンズ、双眼鏡レンズ、顕微鏡レンズ、プロジェクターレンズ、フレネルレンズ、レンチキュラレンズ、ｆθレンズ、ヘッドランプレンズおよびピックアップレンズ等の光学レンズ、自動車の窓ガラス、ルーフ、ヘッドランプカバー、携帯電話等のボタン類、あるいは位相差板、偏光板、光拡散板、各種銘板（計器類の保護カバー）、ヘルメット用シールドおよび二輪車用風防板等の各種シート等が挙げられる。
なかでも、本発明の製造方法は、耐熱性、色相および全光線透過率（透明性）に優れた成形品が得られることから、光学レンズ、特に眼鏡レンズの成形に好適に用いられる。
本発明によれば、厚さ５ｍｍの平板で、ＡＳＴＭ  Ｄ１９２５による透過法で、色相（ＹＩ値）が好ましくは０．３〜３．０、より好ましくは０．５〜２．０の成形品を得ることができる。また本発明によれば、厚さ２ｍｍの平板で、ＩＳＯ１３４６８による全光線透過率が９０％以上の成形品を得ることができる。
【００５５】
〈着色防止方法〉
本発明は、粉粒体を成形する際の成形品の着色を防止する方法であって、該粉粒体が、上記条件（Ｉ）および(ＩＩ)を満足することを特徴とする成形品の着色防止方法を包含する。
該粉粒体が、条件（Ｉ）および(ＩＩ)に加えて上記条件（ＩＩＩ）を満足することが好ましい。ｂ−１成分、ｂ−２成分、ｂ−３成分、ｃ−１成分およびｃ−２成分は前述の通りである。この方法において、成形品は光学レンズ、特に眼鏡レンズであることが好ましい。
【実施例】
【００５６】
以下に実施例を挙げて本発明を説明するが、本発明はこれらの実施例に限定されるものではない。なお部は重量部であり、評価は下記の方法で行った。
Ｉ．評価
（１）ペレット表面のＦｅ化合物の定量方法
予め１Ｎ硝酸水溶液１００ｍｌで石英ガラス製の３００ｍｌ三角フラスコおよび石英製ガラス棒を洗浄し、１Ｎ硝酸水溶液の洗浄液中のＦｅ成分が０．１ｐｐｂ以下であることを確認した。石英ガラス製の三角フラスコを空にし、それにペレット１００ｇを入れ、次いで１Ｎ硝酸水溶液１００ｇを加えて、石英ガラス製のガラス棒で１分間攪拌した。２時間静置した後に再度１分間攪拌し、その後、静置して液層部分のＦｅ原子含量をＩＣＰ発光分析により定量し、１Ｎ硝酸水溶液の洗浄液中に溶出したＦｅ化合物中のＦｅ原子の重量をペレット重量あたりの濃度（ｐｐｂ）として表した。
（２）リン系化合物（実施例で使用したリン系安定剤）組成の定量
リン系化合物１０ｍｇをヘキサン２５ｍｌに溶解し、表１に示す条件で高速液体クロマトグラフ（ＨＰＬＣ）測定を行った。各ピーク成分をＨＰＬＣ装置に接続したフラクションコレクターを用い、ピーク毎に分取を行い単離した。単離した各成分から溶媒を除去、乾固した後、各成分を一定重量計り取り、ヘキサンに溶解して標準液とし、検量線を作成した。なお、使用したアセトニトリル（ＡＮ）、イソプロパノール（ＩＰＡ）、ヘキサンについてはモレキュラーシーブスで脱水処理したものを使用した。
使用試薬
ヘキサン  ；  和光純薬（株）製  高速液体クロマトグラフ用
アセトニトリル  ；  和光純薬（株）製  高速液体クロマトグラフ用
イソプロパノール  ；  和光純薬（株）製  高速液体クロマトグラフ用
モレキュラーシーブス  ；  和光純薬（株）製  ４Ａ  １／１６
【００５７】
【表１】
0005555632.tif 000006
【００５８】
（３）色相（ＹＩ値）
ペレットを１２０℃で５時間乾燥した後、ＪＳＷ社製射出成形機Ｊ８５−ＥＬ２によりシリンダー温度３００℃、金型温度１０５℃で縦７０ｍｍ×横５０ｍｍ×厚み５ｍｍの平板を成形した。この厚さ５ｍｍの平板の色相（ＹＩ値）をグレタグマクベス社製Ｃｏｌｏｒ−Ｅｙｅ７０００Ａを用いてＣ光源、視野角２°、透過法でＡＳＴＭ  Ｄ１９２５に従い測定した。なお、ＹＩ値は添加剤の添加量で変化するが、添加剤の添加量が同じであればＹＩ値が低いほど成形時の変色が少なく、耐熱性が良好となる。
また、平板のくすみの有無を目視で観察した。
（４）全光線透過率
ペレットを１２０℃で５時間乾燥した後、ＪＳＷ社製射出成形機Ｊ８５−ＥＬ２によりシリンダー温度３５０℃、金型温度８０℃で縦９０ｍｍ×横５０ｍｍ×厚み２ｍｍの平板を成形した。この厚さ２ｍｍの平板の全光線透過率をＩＳＯ１３４６８に従い、日本電色社製ＮＤＨ−２０００を用いて測定した。
（５）成形耐熱性（滞留耐熱性）
ペレットを１２０℃で５時間乾燥した後、ＪＳＷ社製射出成形機Ｊ８５−ＥＬ２により３５０℃、１分サイクルで「滞留前の色相測定用平板」（縦７０ｍｍ×横５０ｍｍ×厚み２ｍｍ）を成形した。さらに、シリンダー中に樹脂を１０分間滞留させた後、「滞留後の色相測定用平板」（縦７０ｍｍ×横５０ｍｍ×厚み２ｍｍ）を成形した。滞留前後の平板の色相を日本電色（株）製ＳＥ−２０００を用いてＣ光源により測定し、次式により色差ΔＥを求めた。ΔＥが小さいほど成形耐熱性が優れることを示す。
ΔＥ＝｛（Ｌ−Ｌ’）２＋（ａ−ａ’）２＋（ｂ−ｂ’）２｝１／２
「滞留前の色相測定用平板」の色相：Ｌ、ａ、ｂ
「滞留後の色相測定用平板」の色相：Ｌ’、ａ’、ｂ’
（６）成形耐熱性（滞留分子量差）
上記（５）の試験において得られた、「滞留前の色相測定用平板」の粘度平均分子量（Ｍ）と「滞留後の色相測定用平板」の粘度平均分子量（Ｍ’）を測定し、その差△Ｍ（Ｍ−Ｍ’）を求めた。ΔＭが小さいほど成形耐熱性が優れることを示す。
【００５９】
ＩＩ．安定剤等
また、実施例および比較例で用いたリン系安定剤、離型剤、紫外線吸収剤、ブルーイング剤は以下の通りである。
１．リン系安定剤Ａ（比較例用）
ホスホナイト系化合物の商品名：ＨＯＳＴＡＮＯＸ  Ｐ−ＥＰＱ（クラリアントジャパン（株）製）を使用した。なお、上記のＨＰＬＣ測定条件におけるピーク１〜６は下記のリン系化合物である（図１参照）。
（１）ｂ成分
（１−ｉ）ｂ−１成分（ピーク４）
４−ビス（２，４−ジ−ｔｅｒｔ−ブチルフェニル）−４’−モノ（２，４−ジ−ｔｅｒｔ−ブチルフェニル）−ビフェニレンジホスホナイト、４−ビス（２，４−ジ−ｔｅｒｔ−ブチルフェニル）−３’−モノ（２，４−ジ−ｔｅｒｔ−ブチルフェニル）−ビフェニレンジホスホナイト、３−ビス（２，４−ジ−ｔｅｒｔ−ブチルフェニル）−４’−モノ（２，４−ジ−ｔｅｒｔ−ブチルフェニル）−ビフェニレンジホスホナイトおよび３−ビス（２，４−ジ−ｔｅｒｔ−ブチルフェニル）−３’−モノ（２，４−ジ−ｔｅｒｔ−ブチルフェニル）−ビフェニレンジホスホナイトの４成分の混合物
（１−ｉｉ）ｂ−２成分（ピーク２）
４，４’−ビス（２，４−ジ−ｔｅｒｔ−ブチルフェニル）−ビフェニレンジホスホナイト、３，４’−ビス（２，４−ジ−ｔｅｒｔ−ブチルフェニル）−ビフェニレンジホスホナイトおよび３，３’−ビス（２，４−ジ−ｔｅｒｔ−ブチルフェニル）−ビフェニレンジホスホナイトの３成分の混合物
（１−ｉｉｉ）ｂ−３成分（ピーク１）
２，４−ジ−ｔｅｒｔ−ブチルフェニル−４−フェニル−フェニルホスホナイトおよび２，４−ジ−ｔｅｒｔ−ブチルフェニル−３−フェニル−フェニルホスホナイトの２成分の混合物
【００６０】
（２）ｃ成分
（２−ｉ）ｃ−１成分（ピーク６）
テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイトおよび、テトラキス（２，４−ジ−ｔｅｒｔ−ブチルフェニル）−３，３’−ビフェニレンジホスホナイトの３成分の混合物
（２−ｉｉ）ｃ−２成分（ピーク３）
ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトの２成分の混合物
（３）他の主な成分（ピーク５）
（３−ｉ）トリス（２，４−ジ−ｔｅｒｔ−ブチルフェニル）ホスファイト
＊（ｂ成分とｃ成分との合計量）／（リン系安定剤Ａの重量）の重量比＝０．９１
＊（ｂ成分）／（ｃ成分）の重量比＝０．００４
【００６１】
２．リン系安定剤Ｂ（実施例用）
リン系安定剤Ａを５０℃、９０％ＲＨの雰囲気下の恒温恒湿機に２４時間曝露させたものを使用した。なお、上記のＨＰＬＣ測定条件におけるチャートを図２に示した。
＊（ｂ成分とｃ成分との合計量）／（リン系安定剤Ｂの重量）の重量比＝０．９１
＊（ｂ成分）／（ｃ成分）の重量比＝０．２３４
３．リン系安定剤Ｃ（実施例用）
リン系安定剤Ａを５０℃、９０％ＲＨの雰囲気下の恒温恒湿機に３６時間曝露させたものを使用した。
＊（ｂ成分とｃ成分との合計量）／（リン系安定剤Ｃの重量）の重量比＝０．８９
＊（ｂ成分）／（ｃ成分）の重量比＝０．３８６
【００６２】
４．他のリン系安定剤Ｄ
トリス（２，４−ジ−ｔｅｒｔ−ブチルフェニル）ホスファイト
（チバ・スペシャルティ・ケミカルズ（株）製：イルガフォス１６８（商品名））
【００６３】
５．ヒンダードフェノール系安定剤Ｅ
オクタデシル−３−（３，５−ジ−ｔｅｒｔ−ブチル−４−ヒドロキシフェニル）プロピオネート
（チバ・スペシャルティ・ケミカルズ（株）製：イルガノックス１０７６（商品名））
【００６４】
６．離型剤Ａ（脂肪酸エステルＡ）
ステアリン酸モノグリセリド（酸価０．８、純度９７．０重量％）
（理研ビタミン（株）製：リケマールＳ−１００Ａ（商品名））
７．離型剤Ｂ（脂肪酸エステルＢ）
ステアリン酸トリグリセリドとステアリルステアレートの混合物（酸価２．０）（理研ビタミン（株）製：リケマールＳＬ−９００（商品名））
８．離型剤Ｃ（脂肪酸エステルＣ）
ペンタエリスリトールテトラステアレート（酸価０．６）（理研ビタミン（株）製：リケスターＥＷ−４００（商品名））
９．紫外線吸収剤Ａ
２−（２−ヒドロキシ−５−ｔｅｒｔ−オクチルフェニル）ベンゾトリアゾ−ル（ケミプロ化成（株）製：ケミソーブ７９（商品名））
１０．紫外線吸収剤Ｂ
２−（３−ｔｅｒｔ−ブチル−５−メチル−２−ヒドロキシフェニル）−５−クロロベンゾトリアゾール（チバ・スペシャルティ・ケミカルズ（株）製：チヌビン３２６（商品名））
１１．ブルーイング剤
アントラキノン系化合物（バイエル社製：マクロレックスバイオレットＢ（商品名））
【００６５】
実施例１，３，５，６，７、比較例１，５，６，７
ビスフェノールＡ、ｐ−ｔｅｒｔ−ブチルフェノール（末端停止剤）とホスゲンから界面重合法により得られたポリカーボネート樹脂１００重量部に対し、リン系安定剤、離型剤、紫外線吸収剤等を表２、表３に示した量の通り添加混合し、押出機にて２８０℃で溶融押出し、得られたペレットを製品貯蔵タンクにて貯蔵後、ブレンド用タンクに輸送し、ブレンドを行った後、上記の各種評価を行い、その結果を表２、表３に示した。
なお上記で用いた製品貯蔵タンク、ブレンド用タンク、付帯設備等は洗浄後１ヶ月経過していた。
【００６６】
実施例２，４、比較例２
ビスフェノールＡ、ｐ−ｔｅｒｔ−ブチルフェノール（末端停止剤）とホスゲンから界面重合法により得られたポリカーボネート樹脂１００重量部に対し、リン系安定剤、離型剤、紫外線吸収剤等を表２、表３に示した量の通り添加混合し、押出機にて２８０℃で溶融押出し、得られたペレットを製品貯蔵タンクにて貯蔵後、ブレンド用タンクに輸送し、ブレンドを行った後、上記の各種評価を行い、その結果を表２、表３に示した。
なお上記で用いた製品貯蔵タンク、ブレンド用タンク、付帯設備等は洗浄後１年経過していた。
【００６７】
比較例３，４
ビスフェノールＡ、ｐ−ｔｅｒｔ−ブチルフェノール（末端停止剤）とホスゲンから界面重合法により得られたポリカーボネート樹脂１００重量部に対し、リン系安定剤、離型剤、紫外線吸収剤等を表２、表３に示した量の通り添加混合し、押出機にて２８０℃で溶融押出し、得られたペレットを製品貯蔵タンクにて貯蔵後、ブレンド用タンクに輸送し、ブレンドを行った後、上記の各種評価を行い、その結果を表２、表３に示した。
なお上記で用いた製品貯蔵タンク、ブレンド用タンク、付帯設備等は洗浄後３年経過していた。
【００６８】
【表２】
0005555632.tif 000007
【００６９】
【表３】
0005555632.tif 000008
【産業上の利用可能性】
【００７０】
本発明により得られる成形品は、耐熱性、色相および全光線透過率（透明性）に優れるので、光学レンズ、特に眼鏡レンズの成形に好適に用いられる。
【符号の説明】
【００７１】
１  ｂ−３成分のピーク
２  ｂ−２成分のピーク
３  ｃ−２成分のピーク
４  ｂ−１成分のピーク
５  トリス（２，４−ジ−ｔｅｒｔ−ブチルフェニル）ホスファイト成分のピーク
６  ｃ−１成分のピーク
【図１】
0005555632.tif 000011
【図２】
0005555632.tif 000012